(57)【特許請求の範囲】
【請求項１】
平均粒径が１μｍを超え１００μｍ以下であり、均一度が４以下であるポリアリーレンスルフィド樹脂粉粒体１００重量部に、平均粒径が２０〜５００ｎｍである無機微粒子を０．１〜５重量部、最大寸法が１μｍ以上２００μｍ以下の無機強化材を２５〜１５０重量部配合したポリアリーレンスルフィド樹脂粉粒体混合物。
【請求項２】
無機微粒子がシリカであることを特徴とする請求項１記載のポリアリーレンスルフィド樹脂粉粒体混合物。
【請求項３】
前記無機強化材がガラスビーズ、ガラスフレーク、ガラスファイバー、炭素繊維、酸化アルミニウム、ソーダ石灰ガラス、ホウケイ酸ガラス、シリカ、アルミノシリケート・セラミック、石灰石、石膏、ベントナイト、沈降ケイ酸ナトリウム、非晶質沈降シリカ、非晶質沈降ケイ酸カルシウム、非晶質沈降ケイ酸マグネシウム、非晶質沈降ケイ酸リチウム、塩化ナトリウム、ポルトランド・セメント、リン酸マグネシウム・セメント、オキシ塩化マグネシウム・セメント、オキシ硫酸マグネシウム・セメント、リン酸亜鉛セメント、酸化亜鉛のうち少なくとも１つを含むことを特徴とする請求項１または２記載のポリアリーレンスルフィド樹脂粉粒体混合物。
【発明の詳細な説明】
【技術分野】
【０００１】
本発明は、平均粒径が小さく、粉体流動性に優れかつ成型後の強度が高いポリアリーレンスルフィド樹脂粉粒体混合物に関するものである。
【背景技術】
【０００２】
ポリフェニレンスルフィド（以下ＰＰＳと略すことがある。）に代表されるポリアリーレンスルフィド（以下ＰＡＳと略すことがある。）は、優れた耐熱性、バリア性、耐薬品性、電気絶縁性、耐湿熱性などエンジニアリングプラスチックとしては好適な性質を有しており、射出成形、押出成形用途を中心として各種電気・電子部品、機械部品および自動車部品、フィルム、繊維などに使用されている。
【０００３】
このような優れたＰＡＳ樹脂の粉粒体を各種成型加工・プリンタートナー・コーティング剤・耐熱添加剤として用途展開する需要は高く、ＰＡＳ樹脂粉粒体を製造する方法は下記に示すいくつかの方法が提案されている。  このような優れたＰＡＳ樹脂の粉粒体を各種成型加工・コーティング剤・耐熱添加剤として用途展開する需要は高く、ＰＡＳ樹脂粉粒体を製造する方法は下記に示すいくつかの方法が提案されている。
【０００４】
特許文献１では、ＰＰＳを島とし他の熱可塑性ポリマーを海として溶融混練し、海島構造の樹脂混合物を形成した後、海相を溶解洗浄してＰＰＳ樹脂粉粒体を得ている。また、特許文献２では、ＰＰＳを高温の溶媒に溶解させ、冷却・析出させることによりＰＰＳ樹脂粉粒体を得ている。
【０００５】
また、樹脂粉粒体の流動性を改善する方法としては、特許文献３に記載されているように無機微粒子を添加することにより粒子間距離を広げ、粒子同士の相互作用を緩和する方法がある。
【先行技術文献】
【特許文献】
【０００６】
【特許文献１】特開平１０−２７３５９４号公報
【特許文献２】特開２００７−１５４１６６号公報
【特許文献３】特開２０１３−１６６６６７号公報
【非特許文献】
【０００７】
【非特許文献１】粉体工学会編、「粉体工学用語辞典」、第２版、日刊工業新聞社、２０００年３月３０日、Ｐ．５６−５７
【発明の概要】
【発明が解決しようとする課題】
【０００８】
しかしながら、特許文献３に記載されている方法で得られたＰＡＳ樹脂粉粒体は、成形材料として使用した場合、その高い電気絶縁性から静電気による凝集を起こし易く流動性が優れないため、製造工程においてサイロ等における供給・排出時のトラブルが頻発する問題がある。また、ＰＡＳ樹脂粉粒体は圧縮度が高く、サイロやホッパーの下部では粉体圧により圧縮されて嵩密度が増加し更なる流動性の低下を引き起こす。
【０００９】
特に、特許文献１や２の方法で得たＰＰＳ樹脂粉粒体は粒径が小さいために近傍の粒子と接触する面積が大きくなり、静電気による粒子同士の凝集を起こしやすく流動性が悪い。
【００１０】
本発明は、平均粒径が小さく、粉体流動性に優れかつ圧縮度の低いポリアリーレンスルフィド樹脂粉粒体を効率よく得ることを課題として検討した結果達成されたものである。
【００１１】
更に、特許文献１や２の方法で得られるＰＡＳ樹脂粉粒体は強化材を含まないため、成形後の強度が低く自動車や航空機などの部材へ適用することが困難であった。
【００１２】
特に、炭素繊維複合材料やガラス繊維複合材料に使用されるマトリックス樹脂には、繊維への含浸性が求められるため微細な粒子径が要求される。しかし、強化材を含むＰＡＳ樹脂混合物は通常溶融混練により製造されるためペレット状であり、特許文献１や２記載されている方法で得られるような非強化ＰＡＳ樹脂を使用している。
【００１３】
特許文献３の方法で得られるＰＡＳ樹脂粉粒体混合物には、無機充填剤が含まれるが、使用しているＰＡＳ樹脂粉粒体は一般的な方法で製造される粒度分布の広い粉粒体であるため、前述の圧縮度が大きく、炭素繊維やガラス繊維への含浸性に優れない。
【００１４】
本発明は、平均粒径が小さく、粉体流動性に優れかつ強度の高いポリアリーレンスルフィド樹脂粉粒体を効率よく得ることを課題として検討した結果達成されたものである。
【課題を解決するための手段】
【００１５】
本発明は、かかる課題を解決すべく鋭意検討を行った結果、下記発明に至った。
【００１６】
すなわち、本発明は、以下のとおりである。
（１）平均粒径が１μｍを超え１００μｍ以下であり、均一度が４以下であるポリアリーレンスルフィド樹脂粉粒体１００重量部に、平均粒径が２０〜５００ｎｍである無機微粒子を０．１〜５重量部、最大寸法が１μｍ以上２００μｍ以下の無機強化材を２５〜１５０重量部配合したポリアリーレンスルフィド樹脂粉粒体混合物。
（２）無機微粒子がシリカであることを特徴とする（１）記載のポリアリーレンスルフィド樹脂粉粒体混合物。
（３）前記無機強化材がガラスビーズ、ガラスフレーク、ガラスファイバー、炭素繊維、酸化アルミニウム、ソーダ石灰ガラス、ホウケイ酸ガラス、シリカ、アルミノシリケート・セラミック、石灰石、石膏、ベントナイト、沈降ケイ酸ナトリウム、非晶質沈降シリカ、非晶質沈降ケイ酸カルシウム、非晶質沈降ケイ酸マグネシウム、非晶質沈降ケイ酸リチウム、塩化ナトリウム、ポルトランド・セメント、リン酸マグネシウム・セメント、オキシ塩化マグネシウム・セメント、オキシ硫酸マグネシウム・セメント、リン酸亜鉛セメント、酸化亜鉛のうち少なくとも１つを含むことを特徴とする（１）または（２）のポリアリーレンスルフィド樹脂粉粒体混合物。
【発明の効果】
【００１７】
本発明によれば、平均粒径が小さく、粉体流動性に優れかつ成型後の強度が高いポリアリーレンスルフィド樹脂粉粒体混合物を効率よく得ることができる。
【発明を実施するための形態】
【００１８】
［ＰＡＳ樹脂］
本発明におけるＰＡＳとは、式、−（Ａｒ−Ｓ）−の繰り返し単位を主要構成単位とする、好ましくは当該繰り返し単位を８０モル％以上含有するホモポリマーまたはコポリマーである。Ａｒは結合手が芳香環に存在する芳香環を含む基であり、下記の式（Ａ）〜式（Ｌ）などで表される二価の繰り返し単位などが例示されるが、なかでも式（Ａ）で表される繰り返し単位が特に好ましい。
【００１９】
【化１】
0006638257.tif 000002
【００２０】
（ただし、式中のＲ１，Ｒ２は水素、炭素数１から６のアルキル基、炭素数１から６のアルコキシ基およびハロゲン基から選ばれた置換基であり、Ｒ１とＲ２は同一でも異なっていてもよい。）
【００２１】
また、本発明におけるＰＡＳは上記繰り返し単位を含むランダム共重合体、ブロック共重合体及びそれらの混合物のいずれかであってもよい。
【００２２】
これらの代表的なものとして、ポリフェニレンスルフィド、ポリフェニレンスルフィドスルホン、ポリフェニレンスルフィドケトン、これらのランダム共重合体、ブロック共重合体及びそれらの混合物などが挙げられる。特に好ましいＰＡＳとしては、ポリマーの主要構成単位としてｐ−フェニレンスルフィド単位を８０モル％以上、特に９０モル％以上含有するポリフェニレンスルフィド、ポリフェニレンスルフィドスルホン、ポリフェニレンスルフィドケトンが挙げられる。
【００２３】
本発明でいうＰＡＳは種々の方法、例えば、特公昭４５−３３６８号公報に記載される比較的分子量の小さな重合体を得る方法、あるいは、特公昭５２−１２２４０号公報や特開昭６１−７３３２号公報に記載される比較的分子量の大きい重合体を得る方法などによって製造することができる。本発明において、得られたＰＰＳ樹脂を、空気中加熱による架橋／高分子量化、窒素などの不活性ガス雰囲気下あるいは減圧下での熱処理、有機溶媒、熱水および酸水溶液などによる洗浄、酸無水物、アミン、イソシアネートおよび官能基ジスルフィド化合物などの官能基含有化合物による活性化など、種々の処理を施した上で使用することも可能である。
【００２４】
本発明に使用するＰＡＳ樹脂粒子は、特に制限されるものではなく、上記手法で得られる重合体をＰＡＳ樹脂粒子とすることもできるし、ＰＡＳ樹脂をペレットや繊維、フィルムに成型したものなどからＰＡＳ樹脂粒子を得ることも出来る。ここでＰＡＳ樹脂粒子とは、本発明に好適な粒径範囲のＰＡＳ樹脂および本発明に好適な粒径範囲よりも大きな粒径のＰＡＳ樹脂を示す。また、使用するＰＡＳ樹脂粒子の形態に応じて後述する粉砕処理を行うことができる。また、溶媒に原材料を溶解させた後にスプレードライする方法、溶媒中でエマルションを形成した後で貧溶媒に接触させる貧溶媒析出法、溶媒中でエマルションを形成した後で有機溶媒を乾燥除去する液中乾燥法、粒子化したい樹脂成分とそれとは異なる樹脂成分とを機械的に混練することにより海島構造を形成させ、その後に海成分を溶媒で除去する強制溶融混練法も挙げられる。
【００２５】
［ＰＡＳ樹脂粉粒体]
本発明では、平均粒径が１μｍを超え１００μｍ以下であるＰＡＳ樹脂粉粒体を用いる。ＰＡＳ樹脂粉粒体の平均粒径の好ましい下限は３μｍであり、より好ましくは５μｍであり、さらに好ましくは８μｍであり、特に好ましくは１０μｍであり、著しく好ましくは１３μｍであり、最も好ましくは１５μｍである。また、好ましい平均粒径の上限は９５μｍであり、より好ましくは、９０μｍであり、さらに好ましくは８５μｍであり、特に好ましくは８０μｍであり、著しく好ましくは７５μｍであり、最も好ましくは７０μｍである。
【００２６】
また、ＰＡＳ樹脂粉粒体の粒度分布は均一であることが好ましい。均一度の小さいＰＡＳ樹脂粉粒体は粉体圧がかかった際の圧縮度が低くなるため、本発明のＰＡＳ樹脂の均一度は４以下である。ＰＡＳ樹脂粉粒体の均一度は、好ましくは３．２以下であり、より好ましくは３．０以下であり、さらに好ましくは２．８以下であり、特に好ましくは２．５以下であり、著しく好ましくは２以下である。均一度の下限は、理論的には１であるが、現実的には１．１以上が好ましく、より好ましくは１．１５以上であり、さらに好ましくは１．２以上であり、特に好ましくは１．３以上であり、著しく好ましくは１．４以上である。ＰＡＳ樹脂粉粒体の均一度が４を超える場合は、たとえ平均粒径が適切な範囲であっても、圧縮度が大きく、本発明の効果を奏することが出来ない。
【００２７】
本発明におけるＰＡＳ樹脂粉粒体の平均粒径とは、ミー（Ｍｉｅ）の散乱・回折理論に基づくレーザー回折式粒度分布計にて測定される粒度分布の小粒径側からの累積度数が５０％となる粒径（ｄ５０）である。
【００２８】
また、本発明におけるＰＡＳ樹脂粉粒体の均一度は、上記方法により測定した粒度分布の小粒径側からの累積度数が６０％となる粒径（ｄ６０）を小粒径側からの累積度数が１０％となる粒径（ｄ１０）で除した値である。
【００２９】
［無機強化材］  
本発明において、ＰＡＳ樹脂粉粒体混合物を成形した際の強度を向上するために、ＰＡＳ樹脂粉粒体に無機強化材を添加することが重要である。ここで、無機強化材とは、ＰＡＳ樹脂粉粒体混合物から成形される物品の機械特性を増強するのに適した、粒子状、針状、柱状、繊維状などの形状の無機物である。
【００３０】
本発明で、ＰＡＳ樹脂粉粒体に添加する無機強化材は、最大寸法が１μｍ以上２００μｍ以下のものを用いる。ここで、最大寸法とは、電子顕微鏡を用いて無機強化材を観察し、１０万倍に拡大した画像から、無作為に任意の１００個の無機強化材を選び、それぞれの無機強化材の外側輪郭線上の任意の２点を、その距離が最大になるように選んだときの長さを最大長さとして計測した値の平均値である。
【００３１】
無機強化材の最大寸法の上限は、２００μｍが好ましく、さらに好ましくは１８０μｍであり、より好ましくは１７０μｍであり、特に好ましくは１６０μｍであり、著しく好ましくは１５０μｍである。下限は、１μｍが好ましく、さらに好ましくは５μｍであり、より好ましくは１０μｍであり、特に好ましくは１５μｍである。無機強化材の最大寸法が２００μｍを超えると、ＰＡＳ樹脂粉粒体混合物の流動性が著しく悪化してしまう。また、無機強化材の最大寸法が１μｍを下回る場合は、流動性の向上効果は得られるが、ＰＡＳ樹脂粉粒体混合物を成形した際の強度向上効果が得られにくい。
【００３２】
添加する無機強化材としては、上記最大寸法のものを使用することができ、好ましくは、軽質炭酸カルシウム、重質炭酸カルシウム、微粉化炭酸カルシウム、特殊カルシウム系充填剤などの炭酸カルシウム粉末；霞石閃長石微粉末、モンモリロナイト、ベントナイト等の焼成クレー、シラン改質クレーなどのクレー（ケイ酸アルミニウム粉末）；タルク；溶融シリカ、結晶シリカ、アモルファスシリカなどのシリカ（二酸化ケイ素）粉末；ケイ藻土、ケイ砂などのケイ酸含有化合物；軽石粉、軽石バルーン、スレート粉、雲母粉などの天然鉱物の粉砕品；アルミナ（酸化アルミニウム）、アルミナコロイド（アルミナゾル）、アルミナホワイト、硫酸アルミニウムなどのアルミナ含有化合物；硫酸バリウム、リトポン、硫酸カルシウム、二硫化モリブデン、グラファイト（黒鉛）などの鉱物；ガラスファイバー、ガラスビーズ、ガラスフレーク、発泡ガラスビーズなどのガラス系フィラー；フライアッシュ球、火山ガラス中空体、合成無機中空体、単結晶チタン酸カリ、炭素繊維、カーボンナノチューブ、炭素中空球、炭素６４フラーレン、無煙炭粉末、人造氷晶石（クリオライト）、酸化チタン、酸化マグネシウム、塩基性炭酸マグネシウム、ドロマイト、チタン酸カリウム、亜硫酸カルシウム、マイカ、アスベスト、ケイ酸カルシウム、アルミニウム粉、硫化モリブデン、ボロン繊維、炭化ケイ素繊維などが挙げられるが、さらに好ましくはガラス系フィラー、カーボン繊維が挙げられる。これらの無機強化材は、それぞれ単独で、あるいは２種以上を組み合わせて使用することができる。
【００３３】
［無機微粒子］  
本発明において、ポリアリーレンスルフィド樹脂粉粒体混合物の流動性を更に改善するために無機微粒子を添加する。ＰＡＳ樹脂粉粒体の流動性は、粒径が小さいと近傍の粒子との相互作用により悪化するが、ＰＡＳ樹脂粉粒体よりも粒径の小さな無機微粒子を添加することで粒子間距離を広げ、粉粒体混合物の流動性を改善することができる。
【００３４】
本発明で、ＰＡＳ樹脂粉粒体に添加する無機微粒子は、平均粒径が２０ｎｍ以上５００ｎｍ以下のものを用いる。ここで、平均粒径は、上記のＰＡＳ樹脂粉粒体の平均粒径と同様の方法で測定した値である。
【００３５】
無機微粒子の平均粒径の上限は、４００ｎｍが好ましく、さらに好ましくは３００ｎｍであり、より好ましくは２００ｎｍであり、特に好ましくは１５０ｎｍであり、著しく好ましくは１００ｎｍである。下限は、２０ｎｍが好ましく、さらに好ましくは３０ｎｍであり、より好ましくは４０ｎｍであり、特に好ましくは５０ｎｍである。無機微粒子の平均粒径が５００ｎｍを超えると、ＰＡＳ樹脂粉粒体混合物の流動性を向上させる効果が十分でない。また、無機微粒子の平均粒径が２０ｎｍを下回る場合は、流動性の向上効果は得られるが、ＰＡＳ樹脂粉粒体混合物の圧縮度を下げる効果が得られにくい。
【００３６】
添加する無機微粒子としては、上記平均粒径のものを使用することができ、好ましくは、軽質炭酸カルシウム、重質炭酸カルシウム、微粉化炭酸カルシウム、特殊カルシウム系充填剤などの炭酸カルシウム粉末；霞石閃長石微粉末、モンモリロナイト、ベントナイト等の焼成クレー、シラン改質クレーなどのクレー（ケイ酸アルミニウム粉末）；タルク；溶融シリカ、結晶シリカ、アモルファスシリカなどのシリカ（二酸化ケイ素）粉末；ケイ藻土、ケイ砂などのケイ酸含有化合物；軽石粉、軽石バルーン、スレート粉、雲母粉などの天然鉱物の粉砕品；アルミナ（酸化アルミニウム）、アルミナコロイド（アルミナゾル）、アルミナホワイト、硫酸アルミニウムなどのアルミナ含有化合物；硫酸バリウム、リトポン、硫酸カルシウム、二硫化モリブデン、グラファイト（黒鉛）などの鉱物；ガラスファイバー、ガラスビーズ、ガラスフレーク、発泡ガラスビーズなどのガラス系フィラー；フライアッシュ球、火山ガラス中空体、合成無機中空体、単結晶チタン酸カリ、カーボン繊維、カーボンナノチューブ、炭素中空球、炭素６４フラーレン、無煙炭粉末、人造氷晶石（クリオライト）、酸化チタン、酸化マグネシウム、塩基性炭酸マグネシウム、ドロマイト、チタン酸カリウム、亜硫酸カルシウム、マイカ、アスベスト、ケイ酸カルシウム、アルミニウム粉、硫化モリブデン、ボロン繊維、炭化ケイ素繊維などが挙げられるが、さらに好ましくは炭酸カルシウム粉末、シリカ粉末、アルミナ含有化合物、ガラス系フィラーが挙げられる。特に好ましくはシリカ粉末が挙げられるが、中でも人体への有害性の小さいアモルファスシリカ粉末が工業上極めて好ましい。
【００３７】
本発明における無機微粒子の形状は、球状、多孔状、中空状、不定形状などがあり特に定めるものではないが、良好な流動性を示すことから中でも球状であることが好ましい。
【００３８】
この場合、球状とは真球だけでなく、歪んだ球も含む。なお、無機微粒子の形状は、粒子を二次元に投影した時の円形度で評価する。ここで円形度とは、（投影した粒子像の面積と等しい円の周囲長）／（投影した粒子の周囲長）である。無機微粒子の平均円形度は、０．７以上１以下が好ましく、０．８以上１以下がより好ましい、さらに好ましくは０．９以上１以下が好ましい。
【００３９】
シリカ粉末は、その製法によって、シラン化合物を燃焼させて得られる燃焼法シリカ（即ち、フュームドシリカ）、金属珪素粉を爆発的に燃焼させて得られる爆燃法シリカ、珪酸ナトリウムと鉱酸との中和反応によって得られる湿式シリカ（このうち、アルカリ条件で合成し凝集させたものを沈降法シリカ、酸性条件で合成し凝集させたものをゲル法シリカという）、珪酸ナトリウムからイオン交換樹脂で脱ナトリウムして得られた酸性珪酸をアルカリ性にして重合することで得られるコロイダルシリカ（シリカゾル）、シラン化合物の加水分解によって得られるゾルゲル法シリカなどに大別できるが、本発明の効果を得るためには、ゾルゲル法シリカが好ましい。
【００４０】
すなわち、無機微粒子の中でもシリカが好ましく、さらに好ましくはゾルゲル法シリカおよび／または球状シリカ、なかでもゾルゲル法球状シリカが最も好ましい。
【００４１】
さらに好ましくはシラン化合物やシラザン化合物等で表面を疎水化処理したものが用いられる。表面を疎水化処理することにより、無機微粒子同士の凝集を抑制し、無機微粒子のＰＡＳ樹脂粉粒体への分散性が向上する。前記シラン化合物は、例えばメチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ブチルトリメトキシシラン、ブチルトリエトキシシラン、ヘキシルトリメトキシシラン、トリフルオロプロピルトリメトキシシラン、ヘプタデカフルオロデシルトリメトキシシラン等の非置換若しくはハロゲン置換のトリアルコキシシラン等、好ましくは、メチルトリメトキシシラン、メチルトリエトキシシラン、エチルトリメトキシシラン及びエチルトリエトキシシラン、より好ましくは、メチルトリメトキシシラン及びメチルトリエトキシシラン、またはこれらの部分加水分解縮合生成物が挙げられる。また、前記シラザン化合物としては、例えば、ヘキサメチルジシラザン、ヘキサエチルジシラザン等、好ましくはヘキサメチルジシラザンが挙げられる。１官能性シラン化合物としては、例えば、トリメチルシラノール、トリエチルシラノール等のモノシラノール化合物；トリメチルクロロシラン、トリエチルクロロシラン等のモノクロロシラン；トリメチルメトキシシラン、トリメチルエトキシシラン等のモノアルコキシシラン；トリメチルシリルジメチルアミン、トリメチルシリルジエチルアミン等のモノアミノシラン；トリメチルアセトキシシラン等のモノアシルオキシシランが挙げられ、好ましくは、トリメチルシラノール、トリメチルメトキシシラン又はトリメチルシリルジエチルアミン、特に好ましくは、トリメチルシラノール又はトリメチルメトキシシランが挙げられる。
【００４２】
これらの無機微粒子は、それぞれ単独で、あるいは２種以上を組み合わせて使用することができる。
【００４３】
無機微粒子の配合量は、ＰＡＳ樹脂粉粒体１００重量部に対し、０．１重量部以上５重量部以下である。配合量の上限は、好ましくは４重量部、より好ましくは３重量部、さらに好ましくは２重量部、特に好ましくは１重量部である。また、配合量の下限は、０．２重量部が好ましく、０．３重量部がより好ましく、０．４重量部がさらに好ましい。
【００４４】
［ＰＡＳ樹脂粉粒体混合物の製造方法］
本発明においては、平均粒径が大きいＰＡＳ樹脂粒子や、均一度が大きい（均一でない）ＰＡＳ樹脂粒子を原料として、粉砕、溶媒に原材料を溶解させた後にスプレードライする方法、溶媒中でエマルションを形成した後で貧溶媒に接触させる貧溶媒析出法、溶媒中でエマルションを形成した後で有機溶媒を乾燥除去する液中乾燥法、粒子化したい樹脂成分とそれとは異なる樹脂成分とを機械的に混練することにより海島構造を形成させ、その後に海成分を溶媒で除去する強制溶融混練法などの処理を行うことで本発明に適する粉粒体を得ることが出来る。
【００４５】
経済性の観点から粉砕処理が好適に用いられるが、粉砕処理の方法に特に制限は無く、ジェットミル、ビーズミル、ハンマーミル、ボールミル、サンドミル、ターボミル、冷凍粉砕が挙げられる。好ましくは、ターボミル、ジェットミル、冷凍粉砕などの乾式粉砕であり、さらに好ましくは冷凍粉砕が好ましい。
【００４６】
本発明では、前記のＰＡＳ樹脂粉粒体に、無機微粒子および無機強化材を配合する。均一な樹脂粉粒体混合物とするための方法としては特に定めるものではなく、樹脂粉粒体と無機強化材を公知の方法で混合する。前述した粉砕処理を行う際に、無機微粒子および無機強化材を配合して、粉砕と混合を同時に行う方法も採用できる。
【００４７】
混合の方法としては、振とうによる混合方法、ボールミル、コーヒーミルなどの粉砕を伴う混合方法、ナウターミキサーやヘンシェルミキサーなどの攪拌翼による混合方法、Ｖ型混合機などの容器ごと回転させる混合方法、溶媒中での液相混合した後に乾燥する方法、フラッシュブレンダーなどを使用して気流によって攪拌する混合方法、アトマイザーなどを使用して粉粒体および／またはスラリーを噴霧する混合方法などが採用できる。
【００４８】
［ＰＡＳ樹脂粉粒体混合物]
ＰＡＳ樹脂粉粒体に無機微粒子および無機強化材を配合したＰＡＳ樹脂粉粒体混合物は、粉体流動性に優れ、圧縮度が低い特徴を有する。具体的には、安息角が発明の好ましい様態によれば４０度以下であり、より好ましい様態によれば３８度以下であり、さらに好ましい様態によれば３５度以下である、および／または圧縮度が発明の好ましい様態によれば７．５以下であり、より好ましい様態によれば６．５以下であり、さらに好ましい様態によれば５．５以下であるＰＡＳ樹脂粉粒体混合物が得られる。
【００４９】
本発明における安息角および圧縮度とは、Ｃａｒｒの流動性指数の測定方法に基づいて測定した値である(非特許文献１)。
【００５０】
このような粉粒体は流動性に優れるとともに、粉体圧による圧密化が起こりづらいため、サイロなどへの供給・排出時の詰まりや空気輸送での閉塞などのトラブルが発生しにくい。
【００５１】
本発明のＰＡＳ樹脂粉粒体混合物は、射出成形や押出成形を始め、繊維、フィルム、粉体塗料、炭素繊維複合材料やガラス繊維複合材料、織物や多孔質材料への含浸樹脂、二層フィルムの層間スペーサー、粉末冶金材料のバインダー、３Ｄプリンター用粉末材料として好適に用いられる。３Ｄプリンターの中でも、特に粉末焼結積層造形法に使用される粉末材料は、平滑な粉面を形成するために粉体流動性の要求が高く、本発明のＰＡＳ樹脂粉粒体組成物を特に好適に用いることができる。粉末焼結積層造形法とは、粉末材料からなる粉末層にビームを照射して焼結させることによって焼結層を形成し、この焼結層の上に新たな粉末層を敷き、その新たな粉末層にビームを照射して焼結させることによって下の焼結層と接合した新たな焼結層を形成し、そして、これを繰り返すことによって、複数の焼結層が積層一体化した所望の三次元形状の積層造形物を製造する方法である。粉末焼結積層造形法では、薄層に展開する薄層形成工程において、素材となる粉粒体混合物には良好な滑り性あるいは流動性が要求される。さらに、造形物には高密度で高い機械的強度が要求される場合が多く、本願発明の粉体流動性に優れ、圧縮度が低いＰＡＳ樹脂粉粒体混合物はこの用途に用いるのに適している。
【００５２】
粉末焼結積層造形法による造形物の製造は、
ＰＡＳ樹脂粉粒体混合物を薄層に展開する薄層形成工程と、
この薄層に、造形対象物の断面形状に対応する形状にレーザ光を照射して、ＰＡＳ樹脂粉粒体混合物を結合させる断面形成工程とを順次繰り返すことで粉末焼結積層造形物を製造する方法によって行うことができる。
【００５３】
本発明のＰＡＳ樹脂粉粒体混合物を用いて粉末焼結積層造形法による得られる造形物は、ＰＡＳ樹脂を用いていることから、高い耐熱性、耐薬品性、寸法安定性を有しており、適切な寸法の無機充填材を含むことから優れた機械的強度を有しており、さらに流動性にすぐれたＰＡＳ樹脂粉粒体組成物を原料とすることで欠陥の少ない優れた形状の造形物とすることができる。
【実施例】
【００５４】
以下、本発明の方法を実施例及び比較例により更に具体的に説明するが、本発明はこれら実施例のみに限定されるものではない。なお、各種測定法は以下の通りである。
【００５５】
［平均粒径］
ＰＡＳ樹脂粉粒体の平均粒径は日機装製レーザー回折・散乱方式粒度分布測定装置ＭＴ３３００ＥＸIIを用い、分散媒としてポリオキシエチレンクミルフェニルエーテル（商品名ノナール９１２Ａ 東邦化学工業製 以後、ノナール９１２Ａと称す）の０．５質量％水溶液を用いて測定した。具体的にはマイクロトラック法によるレーザーの散乱光を解析して得られる微粒子の総体積を１００％として累積カーブを求め、小粒径側からの累積カーブが５０％となる点の粒径（メジアン径：ｄ５０）をＰＡＳ樹脂粉粒体の平均粒径とした。
【００５６】
［最大寸法］
無機強化材の最大寸法の測定には、電子顕微鏡を用いて１０万倍に拡大した画像から、無作為に任意の１００個の無機強化材を選び、それぞれの最大長さを測長し、その数平均値を最大寸法とした。ここで最大長さとは、それぞれの無機強化材の外側輪郭線上の任意の２点を、その距離が最大になるように選んだときの長さである。
【００５７】
［均一度］
ＰＡＳ樹脂粉粒体混合物の均一度は、日機装製レーザー回折・散乱方式粒度分布測定装置ＭＴ３３００ＥＸIIを用いて測定した粒径分布のｄ６０／ｄ１０の値をＰＡＳ樹脂粉粒体の均一度とした。粒度分布が広いほど均一度は大きくなる。
【００５８】
［安息角］
ＰＡＳ樹脂粉粒体混合物の安息角は、ホソカワミクロン製パウダーテスターＰＴ−Ｎ型を用いて測定した。
【００５９】
［圧縮度］
ＰＡＳ樹脂粉粒体混合物の圧縮度は、ホソカワミクロン製パウダーテスターＰＴ−Ｎ型を用いて測定したゆるめ嵩密度と固め嵩密度から以下の式で算出した。
圧縮度＝（固め嵩密度−ゆるめ嵩密度）／固め嵩密度×１００
【００６０】
［引張強度］
ＰＡＳ樹脂粉粒体混合物の成形後の引張強度は、ＰＡＳ樹脂粉粒体混合物をプレス機により２６０℃、５分間、１０ＭＰａに保持して厚さ７０〜８０μｍのフィルムを作製し、１ｃｍ×２０ｃｍの短冊状に切断したものを万能試験機（株式会社エーアンドデイ製テンシロン万能試験機ＲＴＧ―１２５０）にて測定した。測定条件はチャック間隔：１１５ｍｍ、引張速度：５０ｍｍ／分であり、５回測定した平均値を引張強度とした。
【００６１】
［製造例１］
撹拌機付きの１リットルオートクレーブに、４７％水硫化ナトリウム１．００モル、４６％水酸化ナトリウム１．０５モル、Ｎ−メチル−２−ピロリドン（ＮＭＰ）１．６５モル、酢酸ナトリウム０．４５モル、及びイオン交換水５．５５モルを仕込み、常圧で窒素を通じながら２２５℃まで約２時間かけて徐々に加熱し、水１１．７０モルおよびＮＭＰ０．０２モルを留出したのち、反応容器を１６０℃に冷却した。また、硫化水素の飛散量は０．０１モルであった。
【００６２】
次に、ｐ−ジクロロベンゼン（ｐ−ＤＣＢ）１．０２モル、ＮＭＰ１．３２モルを加え、反応容器を窒素ガス下に密封した。その後、４００ｒｐｍで撹拌しながら、２００℃から２４０℃まで９０分、２４０℃から２７０℃まで３０分かけて二段階で昇温した。２７０℃到達１０分経過後に水０．７５モルを１５分かけて系内に注入した。２７０℃で１２０分経過後、２００℃まで１．０℃／分の速度で冷却し、その後室温近傍まで急冷して内容物を取り出した。
【００６３】
内容物を取り出し、０．５リットルのＮＭＰで希釈後、溶剤と固形物をふるい（８０ｍｅｓｈ）で濾別し、得られた粒子を１リットルの温水で数回洗浄、濾別してケークを得た。
【００６４】
得られたケークを窒素気流下、１２０℃で乾燥することにより、ＰＡＳ−１を得た。得られたＰＡＳ−１の平均粒径は１６００μｍ、均一度は４．１であった。
【００６５】
［製造例２］
攪拌機付きの１リットルオートクレーブに、４７％水硫化ナトリウム１．００モル、４８％水酸化ナトリウム１．０４モル、Ｎ−メチル−２−ピロリドン（ＮＭＰ）２．１２モル、及びイオン交換水５．５５モルを仕込み、常圧で窒素を通じながら２２５℃まで約２時間かけて徐徐に加熱し、水１１．７０モルおよびＮＭＰ０．０２モルを留出したのち、反応容器を１６０℃に冷却した。また、硫化水素の飛散量は０．０１モルであった。
【００６６】
次に、ｐ−ジクロロベンゼン（ｐ−ＤＣＢ）１．０３モル、ＮＭＰ０．７６モルを加え、反応容器を窒素ガス下に密封した。その後、４００ｒｐｍで撹拌しながら、２００℃から２７０℃まで１２５分かけて昇温し、２７６℃で６５分保持したのち、室温近傍まで急冷して内容物を取り出した。
【００６７】
得られた固形物およびイオン交換水７５０ミリリットルを撹拌機付きオートクレーブに入れ、７０℃で３０分洗浄した後、ガラスフィルターで吸引濾過した。次いで７０℃に加熱した４リットルのイオン交換水をガラスフィルターに注ぎ込み、吸引濾過してケークを得た。
【００６８】
得られたケークおよびイオン交換水６００リットルとポリアリーレンスルフィドに対して０．１７％の酢酸カルシウム・１水和物を加え、撹拌機付きオートクレーブに仕込み、オートクレーブ内部を窒素で置換した後、１９０℃まで昇温し、３０分保持した。その後オートクレーブを冷却して内容物を取り出した。
【００６９】
内容物をガラスフィルターで吸引濾過した後、これに７０℃のイオン交換水５００ミリリットルを注ぎ込み吸引濾過してケークを得た。
【００７０】
得られたケークを窒素気流下、１２０℃で乾燥することにより、ＰＡＳ−２を得た。得られたＰＡＳ−２の平均粒径は４０μｍ、均一度は５．０であった。
【００７１】
［実施例１］
ＰＡＳ−１をジェットミル（ホソカワミクロン製１００ＡＦＧ）で１２０分間粉砕し、平均粒径５０μｍ、均一度１．６の粉粒体を得た。この粉粒体７０ｇに対してヘキサメチルジシラザンで表面処理した平均粒径１７０ｎｍのゾルゲル法球状シリカ（信越化学工業株式会社製Ｘ−２４−９４０４）を０．５ｇ、最大寸法２８μｍのガラスビーズ（ポッターズ・バロティーニ製ＥＧＢ７３１Ｂ）を３０ｇ添加し、振とうにより混合した。得られた粉粒体混合物の安息角は３７度、圧縮率は４．９％、フィルムの引張強度は１５ＭＰａであった。
【００７２】
［実施例２］
添加した無機強化材の重量が７０ｇ、無機微粒子の重量が０．７ｇである以外は実施例１と同様にして、ＰＡＳ樹脂粉粒体混合物を得た。得られた粉粒体混合物の安息角は３２度、圧縮率は４．３％、フィルムの引張強度は１９ＭＰａであった。
【００７３】
［実施例３］
添加した無機強化材が最大寸法４６μｍのガラスフレーク（日本板硝子株式会社製ＲＥＦ―０１５Ａ）である以外は実施例１と同様にして、ＰＡＳ樹脂粉粒体混合物を得た。得られた粉粒体混合物の安息角は３６度、圧縮率は５．１％、フィルムの引張強度は２１ＭＰａであった。
【００７４】
［実施例４］
添加した無機強化材が最大寸法１２２μｍのガラスファイバー（日本電気硝子株式会社製ＥＰＧ７０Ｍ―０１Ｎ）である以外は実施例１と同様にして、ＰＡＳ樹脂粉粒体混合物を得た。得られた粉粒体混合物の安息角は４０度、圧縮率は６．１％、フィルムの引張強度は１９ＭＰａであった。
【００７５】
［実施例５］
添加した無機強化材が最大寸法１８０μｍの炭素繊維（Ｚｏｌｔｅｋ製Ｐａｎｅｘ３５）である以外は実施例１と同様にして、ＰＡＳ樹脂粉粒体混合物を得た。得られた粉粒体混合物の安息角は３４度、圧縮率は６．１％、フィルムの引張強度は１３ＭＰａであった。
【００７６】
［実施例６］
ＰＡＳ−２をジェットミル（ホソカワミクロン製１００ＡＦＧ）で６０分間粉砕し、平均粒径１５μｍ、均一度３．２の粉粒体を得た。この粉粒体７０ｇに対してヘキサメチルジシラザンで表面処理した平均粒径１７０ｎｍのゾルゲル法球状シリカ（信越化学工業株式会社製Ｘ−２４−９４０４）を０．５ｇ、最大寸法２８μｍのガラスビーズ（ポッターズ・バロティーニ製ＥＧＢ７３１Ｂ）を３０ｇ添加し、振とうにより混合した。得られた粉粒体混合物の安息角は３７度、圧縮率は４．９％、フィルムの引張強度は１５ＭＰａであった。
【００７７】
［比較例１］
無機強化材を添加しなかったこと以外は実施例１と同様にして、ＰＡＳ樹脂粉粒体混合物を得た。得られた粉粒体混合物の安息角は３９度、圧縮率は５．３％、フィルムの引張強度は１３ＭＰａであった。
【００７８】
［比較例２］
添加した無機強化材が最大寸法３８１μｍのガラスファイバー（日本電気硝子製）である以外は実施例１と同様にして、ＰＡＳ樹脂粉粒体混合物を得た。得られた粉粒体混合物の安息角は４８度、圧縮率は７．６％、フィルムの引張強度は２７ＭＰａであった。
【００７９】
［比較例３］
無機強化材を添加しなかったこと以外は実施例６と同様にして、ＰＡＳ樹脂粉粒体混合物を得た。得られた粉粒体混合物の安息角は３４度、圧縮率は５．１％、フィルムの引張強度は１２ＭＰａであった。
【００８０】
［比較例４］
ＰＡＳ−１をジェットミル（ホソカワミクロン製１００ＡＦＧ）で３０分間粉砕し、平均粒径９０μｍ、均一度５．７の粉粒体を得た。この粉粒体７０ｇに対してヘキサメチルジシラザンで表面処理した平均粒径１７０ｎｍのゾルゲル法球状シリカ（信越化学工業株式会社製Ｘ−２４−９４０４）を０．５ｇ、最大寸法２８μｍのガラスビーズ（ポッターズ・バロティーニ製ＥＧＢ７３１Ｂ）を３０ｇ添加し、振とうにより混合した。得られた粉粒体混合物の安息角は４８度、圧縮率は８．９％、フィルムの引張強度は１４ＭＰａであった。
【００８１】
［比較例５］
ＰＡＳ−２の粉砕を行わなかったことは実施例６と同様にして、ＰＡＳ樹脂粉粒体混合物を得た。得られた粉粒体混合物の安息角は４５度、圧縮率は８．９％、フィルムの引張強度は１４ＭＰａであった。
【００８２】
【表１】
0006638257.tif 000003
【産業上の利用可能性】
【００８３】
本発明により得られるポリアリーレンスルフィド樹脂粉粒体混合物は、良好な粉体流動性を有するためハンドリング性に優れ、射出成形や押出成形などの成形材料として好適に用いられる。さらに、本発明により得られるポリアリーレンスルフィド樹脂粉粒体混合物は、粒径が微細であり、かつ、良好な粉体流動性を有するため、粉体塗料母体粒子として用いる場合には良好な表面平滑性が得られ、炭素繊維強化樹脂のマトリックス樹脂として用いる場合には良好な含浸性が得られるため、特に好適に用いることができる。さらに、本発明により得られるポリアリーレンスルフィド樹脂粉粒体混合物を使用して射出成形や押出成形などの成形、またはマトリックス樹脂として炭素繊維やガラスファイバーへの含浸を行った際には、優れた強度を有する成形品を得ることができる。